(57)【要約】【課題】補修対象物の向きや形状などに限定されることなく、簡易かつ安価にひび割れを補修することを可能としたひび割れ補修方法およびひび割れ補修スプレーを提案する。【解決手段】ケイ酸ナトリウムを主成分とする補修剤２をセメント硬化体に生じたひび割れに注入するひび割れ補修方法であって、補修スプレー３に圧縮ガス４とともに貯蔵された補修剤２を、補修スプレー３の噴出しノズル３５の先端をひび割れ１１に挿入した状態で噴出しノズル３５から噴射する工程と、前記ひび割れの周囲に水を散水する工程とを備えている。【選択図】図２
2020190102.tif 000002
【特許請求の範囲】
【請求項１】
ケイ酸ナトリウムを主成分とする補修剤をセメント硬化体に生じたひび割れに注入するひび割れ補修方法であって、
補修スプレーに圧縮ガスとともに貯蔵された前記補修剤を、前記補修スプレーのノズルの先端を前記ひび割れに挿入または前記ひび割れの表面に当接させた状態で、前記ノズルから噴射する工程と、
前記ひび割れの周囲に、水を散水する工程と、を備えていることを特徴とするひび割れ補修方法。
【請求項２】
ケイ酸ナトリウムを主成分とする補修剤と、
前記補修剤および圧縮ガスが貯蔵されたスプレー缶と、
前記スプレー缶の頭部に取り付けられたアクチュエータと、
前記アクチュエータと前記スプレー缶との取付部に設けられた逆止弁と、
前記スプレー缶内において前記補修剤を前記逆止弁に誘導する送液チューブと、
前記アクチュエータに取り付けられた噴出しノズルと、を備えるひび割れ補修スプレーであって、
前記送液チューブは、少なくとも前記逆止弁から前記スプレー缶の底部に至る長さを有していて、先端に攪拌玉が取り付けられていることを特徴とするひび割れ補修スプレー。
【発明の詳細な説明】
【技術分野】
【０００１】
本発明は、ひび割れ補修方法およびひび割れ補修スプレーである。
【背景技術】
【０００２】
コンクリート構造物には、経年劣化や大きな外力が作用することによりひび割れが生じる場合がある。コンクリート構造物に生じたひび割れに雨水などが浸透すると、コンクリート構造物の劣化の進行が早まってしまう。そのため、コンクリート構造物に生じたひび割れは速やかに補修するのが望ましい。
【０００３】
ひび割れの補修方法としては、エポキシ樹脂などの樹脂系接着剤やウレタン系樹脂またはアクリル系樹脂などをひび割れに注入する方法が知られている。しかしながら、樹脂系の接着剤は、経年劣化により効果が低下する恐れがある。そのため、特許文献１には、ケイ酸ナトリウムを主成分とする補修剤を、コンクリート部材の表面に塗布してひび割れに浸透させる補修方法が開示されている。この補修方法によれば、ひび割れに浸透した補修剤がコンクリート中のカルシウムと反応してゲル化することで、ひび割れを閉塞することができる。補修剤はコンクリートと反応してゲル化するため、補修剤が劣化することによって閉塞効果が低減することがない。
【０００４】
コンクリートに生じたひび割れが微細な場合（ひび割れの幅が小さい場合）には、補修剤を浸透させることが困難であった。そのため、特許文献２には、微細なひび割れが生じたコンクリート部材の補修方法として、加熱したひび割れ部分を含むコンクリート部材の表面に補修剤を塗布した後、冷却する方法が開示されている。この補修方法は、冷却時のひび割れ内の圧力減少を利用して補修剤をひび割れの奥部にまで浸透させるものである。
【先行技術文献】
【特許文献】
【０００５】
【特許文献１】特開２００４−３２３３３３号公報
【特許文献２】特開２０１９−０２７２０４号公報
【発明の概要】
【発明が解決しようとする課題】
【０００６】
特許文献２の補修方法では、コンクリート部材を加熱するのに手間がかかる。また、コンクリート部材のひび割れ部分を加熱するための装置が必要となる。また、壁面等に生じたひび割れを補修する場合には、横方向に補修剤を浸透させることができなかった。
【０００７】
このような観点から、本発明は、補修対象物の向きや形状などに限定されることなく、簡易かつ安価にひび割れを補修することを可能としたひび割れ補修方法およびひび割れ補修スプレーを提案することを課題とする。
【課題を解決するための手段】
【０００８】
前記課題を解決するために、本発明のひび割れ補修方法は、ケイ酸ナトリウムを主成分とする補修剤をセメント硬化体に生じたひび割れに注入するものである。補修剤は、補修スプレーに圧縮ガスとともに貯蔵されていて、前記補修スプレーのノズルの先端を前記ひび割れに挿入または前記ひび割れの表面に当接させた状態で、前記ノズルから噴射する。補修剤の噴射後、前記ひび割れの周囲に、水を散水する。
【０００９】
かかるひび割れ補修方法によれば、圧縮ガスを利用して補修剤をひび割れ内に噴射するため、横向きや上向きに補修剤を浸透させる場合であっても、補修剤をひび割れの奥まで浸透させることができる。ひび割れ内に浸透した補修剤は、セメント硬化体（コンクリート、モルタル、セメントペースト等）のカルシウム分と反応してゲル化することでひび割れを塞ぐ。また、加熱装置等の特別な装置を要することなく施工することができる。
【００１０】
また、本発明のひび割れ補修スプレーは、ケイ酸ナトリウムを主成分とする補修剤と、前記補修剤および圧縮ガスが貯蔵されたスプレー缶と、前記スプレー缶の頭部に取り付けられたアクチュエータと、前記アクチュエータと前記スプレー缶との取付部に設けられた逆止弁と、前記スプレー缶内において前記補修剤を前記逆止弁に誘導する送液チューブと、前記アクチュエータに取り付けられた噴出しノズルとを備えている。前記送液チューブは、少なくとも前記逆止弁から前記スプレー缶の底部に至る長さを有していて、先端に攪拌玉が取り付けられている。
【００１１】
かかるひび割れ補修スプレーによれば、ケイ酸ナトリウムを主成分とした補修剤をひび割れ内に噴射して、ひび割れの奥まで補修剤を浸透させることができる。また、送液チューブの先端に攪拌玉が取り付けられているため、スプレー缶の向きを変化させた場合であっても、攪拌玉の重量によって送液チューブの先端を常に缶の下側（補修剤内）に位置させることができる。そのため、スプレー缶を逆さ（上下を逆）にした場合であっても、補修剤をひび割れに注入することができる。
【発明の効果】
【００１２】
本発明のひび割れ補修方法およびひび割れ補修スプレーによれば、補修対象物の向きや形状などに限定されることなく、簡易かつ安価にひび割れを補修することが可能である。
【図面の簡単な説明】
【００１３】
【図１】本発明の実施形態のかかるひび割れ補修方法の概要を示す斜視図である。
【図２】ひび割れ補修に使用するひびわれ補修スプレーを示す断面図である。
【図３】ひび割れ補修スプレーの使用状況を示す断面図である。
【発明を実施するための形態】
【００１４】
本実施形態では、図１に示すように、コンクリート構造物の壁（セメント硬化体）１に生じたひび割れ１１を補修する場合について説明する。ひび割れ１１の補修は、ケイ酸ナトリウムを主成分とする補修剤２をひび割れに注入することにより行う。
【００１５】
補修剤２は、補修スプレー（ひび割れ補修スプレー）３を利用して、ひび割れに注入する。補修スプレー３は、図２に示すように、補修剤２および圧縮ガス４が貯蔵されたスプレー缶３１と、スプレー缶３１の頭部に取り付けられたアクチュエータ３２と、アクチュエータ３２とスプレー缶３１との取付部に設けられた逆止弁３３と、スプレー缶３１内において補修剤２を逆止弁３３に誘導する送液チューブ３４と、アクチュエータ３２に取り付けられた噴出しノズル３５とを備えている。
【００１６】
補修剤２を構成する材料は、ケイ酸ナトリウムを主成分としていれば限定されるものではないが、本実施形態では、ナトリウムシリケート、カリウムシリケートおよびリチウムシリケートのうちの少なくとも２種類以上のアルカリ金属化合物を混合してなるものを使用する。補修剤２の比重は限定されるものではないが、１．２〜１．３程度とする。また、圧縮ガス４としては液化石油ガス（ＬＰＧまたはＬＰガス）を使用する。なお、圧縮ガス４の種類は限定されるものではなく、例えば、ジメチルエーテル（ＤＭＥ）を使用してもよい。
【００１７】
スプレー缶３１は、補修剤２および圧縮ガス４を貯蔵する容器である。スプレー缶３１は、アルミニウム合金により構成されたいわゆるアルミ缶からなる。なお、スプレー缶３１を構成する材料は、内容物（圧縮ガス４）に対して十分な強度を有していれば限定されるものではなく、例えば、スチール缶であってもよい。スプレー缶３１は、高さ約１５ｍｍ、外径約５ｃｍの円筒状を呈していて、スプレー缶３１の底部は上向きかつ椀型に窪んでいる。また、スプレー缶３１の上部（円筒状を呈する胴部の上部分）は、上に向かうにしたがって直径が縮小するように傾斜していて、上端部は蓋板３７により遮蔽されている。また、蓋板３７の中心部には、逆止弁３３の弁棒３８を挿通するための貫通孔が形成されている。なお、スプレー缶３１の形状は限定されるものではなく、例えば、底部の窪みや上部の傾斜部は必ずしも形成されている必要はない。
【００１８】
アクチュエータ３２は、逆止弁３３を開口するためのボタンの役割を果たすとともに、補修剤２を噴射するための送液路としての機能を果たす。アクチュエータ３２は、蓋板３７の上側において、逆止弁３３の弁棒３８の蓋板３７から突出した部分に取り付けられている。アクチュエータ３２には、噴出しノズル３５が取り付けられている。アクチュエータ３２は、弁棒３８を介してスプレー缶３１から供給された補修剤２を噴出しノズル３５に誘導する。アクチュエータ３２は、弁棒３８に対して着脱可能である。補修スプレー３の未使用時には、アクチュエータ３２を弁棒３８から取り外して、補修スプレー３の頭部にキャップ（図示せず）を取り付ければよい。
【００１９】
噴出しノズル３５は、外径が１ｍｍの金属管により構成されている。補修剤２として、浸透性に優れた水溶液を使用しているため、外径が１ｍｍの噴出しノズル３５であっても詰まり難く、細いひび割れに対しても補修することができる。噴出しノズル３５は、アクチュエータ３２に対して着脱可能であり、使用後に清掃（水洗い）することが可能である。噴出しノズル３５を構成する材料は限定されるものではない。また、噴出しノズル３５の長さは、適宜決定すればよい。噴出しノズル３５の外径は、２ｍｍ以下であるのが望ましい。
【００２０】
逆止弁３３は、スプレー缶３１の開口部を遮蔽してスプレー缶３１の内容物（補修剤２および圧縮ガス４）の流出および外部からのスプレー缶３１内への不純物の流入を防止するとともに、弁棒３８を操作することにより開口させた際に補修剤２を噴射する際の流路として機能する。逆止弁３３は、スプレー缶３１の蓋板３７の内面（スプレー缶３１の内側に面する面）に取り付けられている。逆止弁３３の上部（蓋板３７との当接部）から延設された弁棒３８は、蓋板３７を貫通している。弁棒３８は筒状の部材からなる。逆止弁３３は、アクチュエータ３２を介して弁棒３８を押すことにより開口する。逆止弁３３が開口すると、圧縮ガス４の圧力により補修剤２が弁棒３８を介してアクチュエータ３２に供給される。
【００２１】
送液チューブ３４は、スプレー缶３１の内容物（補修剤２）を逆止弁３３に誘導する。送液チューブ３４の一端は逆止弁３３に接続されていて、他端には攪拌玉３６が取り付けられている。送液チューブ３４は、少なくとも逆止弁３３からスプレー缶３１の底部に至る長さを有している。送液チューブ３４は可とう性を有した軟質材料（例えば、ポリ塩化ビニル等）からなり、攪拌玉３６の重さにより撓む。送液チューブ３４は、撓んだ場合であっても、補修剤２を送液するための内空を確保する強度を有している。
【００２２】
攪拌玉３６は、スプレー缶３１の内部を移動することで内容物（補修剤２）を攪拌する。攪拌玉３６は、球状を呈している。攪拌玉３６には送液チューブ３４を挿入可能な貫通孔が形成されている。攪拌玉３６は、貫通孔に送液チューブ３４を挿入した状態で、送液チューブ３４に接着されている。なお、攪拌玉３６の送液チューブ３４への固定方法は限定されるものではない。また、攪拌玉３６を構成する材料は限定されるものではなく、例えば、ガラスや金属を使用すればよい。スプレー缶３１には、送液チューブ３４に取り付けられた攪拌玉３６の他に、他の攪拌玉３６が配設されていてもよい。攪拌玉３６の数や形状などは限定されるものではなく、適宜決定すればよい。
【００２３】
次に、補修スプレー３を利用したひび割れ補修方法について説明する。
ひび割れ１１を補修する際には、図１に示すように、まず、ひび割れ１１に噴出しノズル３５の先端を挿入する。ひび割れ１１の幅が小さくて噴出しノズル３５を挿入することができない場合（例えば、ひび割れ幅が１ｍｍ以下）には、ひび割れ１１に対して先の細い器具（例えば、千枚通しやドリル等）を用いて内径が１ｍｍ以上のポンチ穴１２を形成し、このポンチ穴１２に噴出しノズル３５を挿入すればよい。このとき、ポンチ穴１２同士の間隔は、例えば、５０ｍｍ程度とする。また、ひび割れが壁（セメント硬化体）１を貫通している場合には、コンクリート部材の背面（補修スプレー３側の面の反対側の面）のひび割れ部を養生テープまたは再剥離型シーリング材で目止めを行うことで補修剤２の流出を防止する。
【００２４】
ひび割れ１１に噴出しノズル３５を挿入したら、アクチュエータ３２を押すことで、逆止弁３３を開口し、アクチュエータ３２および噴出しノズル３５を介して補修剤２をひび割れ１１内に注入する。噴出しノズル３５から噴射された補修剤２は、ひび割れ１１に沿って上下左右に浸透する。補修剤２の注入は、噴出しノズル３５の周囲の所定範囲においてひび割れ１１の表面に補修剤２が染み出すまで行う。補修剤２の注入は、ひび割れ１１に沿って約５０ｍｍ間隔で行う。また、ひび割れ１１が縦方向に形成されている場合には、ひび割れ１１の下部から順次上方に移動しながら補修剤２を注入していく。なお、補修剤２を注入する際の間隔（ポンチ穴１２同士の間隔）は限定されるものではない。
【００２５】
ひび割れ１１に補修剤２を注入したら、補修剤２を１時間から２時間以上、好ましくは１時期間から４時間程度乾燥させる。補修剤２の乾燥時間は、施工時の季節、気温、湿度等により適宜決定すればよい。補修剤２を乾燥させたら、ひび割れ１１の周囲に水を散水する。水の散水は、霧吹き等を利用して、コンクリート部材の表面が湿る程度に行う。散水と乾燥を２回以上繰り返すものとする。散水の回数は限定されるものではなく、例えば１回でもよいし、３回以上行ってもよい。
【００２６】
散水後、ひび割れ１１の表面を水洗い清掃する。清掃は、コンクリート表面に滲出した補修剤２によるべたつきがなくなるまで行う。なお、コンクリート部材の清掃に洗剤を使用する場合には中性洗剤を使用し、洗剤は十二分に洗い流す。なお、ひび割れ１１の清掃およびひび割れ１１に対する散水は、水などをひび割れの内部に直接圧入することがないように行う。
【００２７】
ひび割れ１１に注入された補修剤２は、ひび割れ１１に面するコンクリートのカルシウム分と反応してゲル化する。補修剤２がゲル化すると、ひび割れ１１が塞がれるため、コンクリート部材（壁１）の内部への水や劣化因子の侵入を防ぎ、ひび割れ１１の内部を保護することができる。また、アルカリ性の補修剤２を注入することで、コンクリート（壁１）内の鉄筋などの腐食を抑制することができる。
【００２８】
また、補修剤２が注入されたひび割れ１１の周囲に水を散水することで、コンクリートのカルシウム分とケイ酸ナトリウムとの反応が促進し、防水機能や止水効果が向上する。すなわち、水分を供給することで補修剤２が希釈されて比重が低下してコンクリート内に染み込み易くなるとともに、コンクリート内のカルシウム分が溶出しやすくなることで、反応が促進する。
【００２９】
送液チューブ３４の先端に攪拌玉３６が取り付けられているため、図３に示すように、スプレー缶３１を逆さ（アクチュエータ３２を下側）にしても、送液チューブ３４の先端は下側に位置する。そのため、送液チューブ３４の先端（補修剤７の吸引口）が補修剤２内に配置された状態が維持されるため、スプレー缶３１を逆さにした状態でも補修剤２の噴射が可能となる。
【００３０】
ひび割れの補修は、特別な機器や工具を使用する必要はなく、補修スプレー３から噴射するのみで完了するため、作業が簡易である。また、特別な技術を必要としないため、作業者によって補修効果にムラが生じることもない。また、補修スプレー３は、高さ１５ｃｍ〜２０ｃｍ程度、外径４〜６ｃｍ程度と小型なため、ポケットなどに収容することができ、持ち運び易い。また、使用方法も簡単なため、作業員以外の職員などが構造物の点検時に、簡易に補修作業を実施することもできる。
【００３１】
以上、本発明の実施形態について説明したが本発明は、前述の実施形態に限られず、前記の各構成要素については、本発明の趣旨を逸脱しない範囲で、適宜変更が可能である。
例えば、前記実施形態では、噴出しノズル３５をひび割れ１１に挿入した状態で、補修剤２を注入するものとしたが、噴出しノズル３５は必ずしもひび割れ１１に挿入する必要はない。例えば、噴出しノズル３５のひび割れ１１の表面に当接させた状態で補修剤２を噴射することで、補修剤２をひび割れ１１に圧入してもよい。また、ひび割れ１１の表面を養生テープ等で覆った状態で、養生テープ内に噴出しノズル３５を挿入して、補修剤２を噴射することで、ひび割れ１１内に補修剤２を圧入してもよい。
また、ポンチ穴１２は、クラック幅が大きい場合であっても形成してもよい。
【００３２】
補修剤２のひび割れ１１への注入および散水が完了したら、安心補修スティック（住友大阪セメント株式会社製）を利用して、ひび割れ１１表面の補修を行ってもよい。安心補修スティックは、湿潤状態のひび割れ１１に対して直角方向に擦り付けることでひび割れ１１の表面に擦り込んだ後、乾燥させる。
【００３３】
前記実施形態では、コンクリート壁（壁１）に生じたひび割れ１１を補修剤２により補修する場合について説明したが、補修対象物は、セメント系硬化体により構成されたものであれば限定されるものではない。例えば、モルタルやセメントペースト等の補修に使用してもよい。また、補修対象物は壁１に限定されるものではなく、例えば、床板、橋梁、トンネル覆工等の補修に使用してもよい。また、タイルに生じたひび割れ１１の補修に、本実施形態の補修スプレー３を使用してもよい。
【符号の説明】
【００３４】
１    壁（セメント硬化体）
１１  ひび割れ
１２  ポンチ穴
２    補修剤
３    補修スプレー（ひび割れ補修スプレー）
３１  スプレー缶
３２  アクチュエータ
３３  逆止弁
３４  送液チューブ
３５  噴出しノズル
３６  攪拌玉
３７  蓋板
３８  弁棒
４    圧縮ガス
【図１】
2020190102.tif 000003
【図２】
2020190102.tif 000004
【図３】
2020190102.tif 000005